(57)【要約】【課題】銀の保有量に対する殺菌効率を向上させることが可能な織物を提供する。【解決手段】織物１０は、複数の経糸１１が３０本〜４０本／ｃｍの密度で互いに重ならないように一本ずつ配置され、かつ、複数の緯糸１２が３０本〜４０本／ｃｍの密度で互いに重ならないように一本ずつ配置され、経糸１１及び緯糸１２のうちの少なくとも一部に、芯材に銀をコーティングした銀糸１が用いられているものである。【選択図】図１
0003193593.tif 000002
【実用新案登録請求の範囲】
【請求項１】
複数の経糸が３０本〜４０本／ｃｍの密度で互いに重ならないように一本ずつ配置され、かつ、複数の緯糸が３０本〜４０本／ｃｍの密度で互いに重ならないように一本ずつ配置され、
前記経糸及び前記緯糸のうちの少なくとも一部に、芯材に銀をコーティングした銀糸が用いられていることを特徴とする織物。
【請求項２】
複数の前記経糸及び複数の前記緯糸のうちの少なくとも一方は、前記銀糸と合成繊維とで構成され、
前記銀糸と前記合成繊維の本数の割合が１：１〜１：４となっていることを特徴とする請求項１に記載の織物。
【請求項３】
前記合成繊維と共に前記経糸又は前記緯糸を構成する前記銀糸は、等ピッチで配置されていることを特徴とする請求項２に記載の織物。
【請求項４】
前記銀糸の前記芯材は、太さ２０ｄ〜４０ｄの合成繊維であることを特徴とする請求項１〜請求項３のいずれか一項に記載の織物。
【請求項５】
前記銀糸と共に前記経糸又は前記緯糸を構成する前記合成繊維は、２０ｄ〜４０ｄの太さであることを特徴とする請求項１〜請求項４のいずれか一項に記載の織物。
【考案の詳細な説明】
【技術分野】
【０００１】
本考案は、織物に関するものである。
【背景技術】
【０００２】
従来より、ナイロン等の合成繊維（芯材）の表面を銀でコーティングした銀糸、及び、該銀糸を用いた製品が提案されている。例えば、銀糸を用いた製品としては、１３本の銀糸を束ねたより糸を製作し、該より糸を網目約１．５ｍｍに編み上げた電磁メッシュシールドが提案されている（非特許文献１参照）。
【先行技術文献】
【非特許文献】
【０００３】
【非特許文献１】”電磁波シールドメッシュ（電磁波防止繊維素材）”，［ｏｎｌｉｎｅ］，有限会社マックコーポレーションホームページ，［平成２６年７月２２日検索］，インターネット＜ＵＲＬ：ｈｔｔｐ：／／ｄｅｎｊｉｈａ．ｍａｃｃｏ．ｃｏ．ｊｐ／ｓｈｉｅｌｄ／ｉｎｄｅｘ．ｈｔｍｌ＞
【考案の概要】
【考案が解決しようとする課題】
【０００４】
ところで、銀イオンには殺菌効果があることが、従来より知られている。そこで、上記の電磁シールドメッシュを用いて被対象物（例えばまな板、洗浄用スポンジ及び石鹸等、殺菌が行われる物品）を殺菌しようとする場合、被対象物と電磁シールドメッシュとの間に水を介在させ、銀糸から水中に溶け出した銀イオンを用いて被対象物を殺菌する方法が考えられる。しかしながら、このように上記の電磁シールドメッシュを用いて被対象物を殺菌しようとした場合、以下のような課題があった。
【０００５】
（１）上記の電磁シールドメッシュは、１３本の銀糸を束ねたより糸を用いている。このため、銀糸の多くの部分が重なり合ってしまっているため、水と接する銀糸の表面積が小さくなってしまう。このため、上記の電磁シールドメッシュは、銀の保有量に対して殺菌効率が悪いという課題があった。
（２）上記の電磁シールドメッシュは、銀糸のより糸間に約１．５ｍｍの網目が形成されている。銀糸のより糸間にこのような大きな空間が形成されると、被対象物の表面において銀イオンを含有する水の接触しない箇所が発生する場合があるため、銀の保有量に対して殺菌効率が悪くなってしまうという課題があった。
（３）上記の電磁シールドメッシュを形成するより糸は、１３本の銀糸を束ねたものであり、その太さが太くなってしまう。このため、上記の電磁シールドメッシュで被対象物の表面を覆って殺菌しようとした場合、電磁シールドメッシュが被対象物の表面に沿わない箇所が発生し、当該箇所を殺菌できなくなってしまう場合がある。このような場合、当該箇所の銀糸は被対象物表面に付着している水と接触することができないため、銀の保有量に対して殺菌効率が悪くなってしまうという課題があった。
【０００６】
本考案は、上述のような課題の少なくとも１つを解決するためになされたものであり、銀の保有量に対する殺菌効率を向上させることが可能な織物を提供することを目的とする。
【課題を解決するための手段】
【０００７】
本考案に係る織物は、複数の経糸が３０本〜４０本／ｃｍの密度で互いに重ならないように一本ずつ配置され、かつ、複数の緯糸が３０本〜４０本／ｃｍの密度で互いに重ならないように一本ずつ配置され、前記経糸及び前記緯糸のうちの少なくとも一部に、芯材に銀をコーティングした銀糸が用いられているものである。
【０００８】
また、本考案に係る織物においては、複数の前記経糸及び複数の前記緯糸のうちの少なくとも一方は、前記銀糸と合成繊維とで構成され、前記銀糸と前記合成繊維の本数の割合が１：１〜１：４となっていることが好ましい。
【０００９】
また、本考案に係る織物においては、前記合成繊維と共に前記経糸又は前記緯糸を構成する前記銀糸は、等ピッチで配置されていることが好ましい。
【００１０】
また、本考案に係る織物においては、前記銀糸の前記芯材は、太さ２０ｄ〜４０ｄの合成繊維であることが好ましい。
【００１１】
また、本考案に係る織物においては、前記銀糸と共に前記経糸又は前記緯糸を構成する前記合成繊維は、２０ｄ〜４０ｄの太さであることが好ましい。
【考案の効果】
【００１２】
本考案に係る織物は、複数の経糸同士が重ならず、かつ、複数の緯糸同士が重ならないように織られ、経糸及び緯糸のうちの少なくとも一部に、芯材に銀をコーティングした銀糸が用いられている。つまり、本考案に係る織物は、経糸の銀糸と緯糸の銀糸とが交わる僅かな部分を除いて、銀糸の大部分の表面が露出している。このため、本考案に係る織物は、水と接する銀糸の表面積を従来よりも多くできる。
また、本考案に係る織物は、複数の経糸及び複数の緯糸が３０本〜４０本／ｃｍの密度で一本ずつ配置され、経糸及び緯糸のうちの少なくとも一部に、芯材に銀をコーティングした銀糸が用いられている。このため、本考案に係る織物は、経糸及び緯糸の間に形成される空間が小さいものとなる。したがって、本考案に係る織物は、被対象物の表面において、銀イオンを含有する水の接触しない箇所が発生することを防止できる。
また、本考案に係る織物は、複数の経糸及び複数の緯糸が一本ずつ配置されるように織られ、経糸及び緯糸のうちの少なくとも一部に、芯材に銀をコーティングした銀糸が用いられている。つまり、本考案に係る織物は、あたかも銀の薄膜のようなものとなっている。このため、本考案に係る織物は、被対象物の表面を覆って殺菌しようとした場合、被対象物の表面に沿うように、該被対象物の表面を覆うことができる。
したがって、本考案に係る織物は、銀の保有量に対する殺菌効率を従来よりも向上させることができる。
【００１３】
なお、本考案に係る織物は、経糸及び緯糸の全てを銀糸で構成する必要は必ずしもない。経糸及び緯糸の一部を銀糸で構成し、残りの一部を合成繊維（表面が銀でコーティングされていないもの）で構成してもよい。本考案は、上述のように銀の保有量に対する殺菌効率を従来よりも向上させることができるため、このように構成しても十分な殺菌効果を得ることができる。また、経糸及び緯糸の一部に銀糸を用いないことにより、織物のコストを削減できるという効果を得ることもできる。
【図面の簡単な説明】
【００１４】
【図１】本考案の実施の形態１に係る織物を示す平面図である。
【図２】本考案の実施の形態１に係る織物の別の一例を示す平面図である。
【図３】本考案の実施の形態１に係る織物の別の一例を示す平面図である。
【図４】本考案の実施の形態１に係る織物の別の一例を示す平面図である。
【図５】本考案の実施の形態１に係る織物のうち、銀糸と合成繊維の本数の割合が１：１のものの殺菌効果を検証した実験結果（一般社団法人繊維評価技術協議会認定の制菌加工評価の結果）を示す図である。
【図６】本考案の実施の形態１に係る織物のうち、銀糸と合成繊維の本数の割合が１：１のものの殺菌効果を検証した実験結果（一般社団法人繊維評価技術協議会認定の抗菌防臭加工評価の結果）を示す図である。
【図７】本考案の実施の形態１に係る織物のうち、銀糸と合成繊維の本数の割合が１：２のものの殺菌効果を検証した実験結果（一般社団法人繊維評価技術協議会認定の制菌加工評価の結果）を示す図である。
【図８】本考案の実施の形態１に係る織物のうち、銀糸と合成繊維の本数の割合が１：２のものの殺菌効果を検証した実験結果（一般社団法人繊維評価技術協議会認定の抗菌防臭加工評価の結果）を示す図である。
【図９】本考案の実施の形態１に係る織物のうち、銀糸と合成繊維の本数の割合が１：４のものの殺菌効果を検証した実験結果（一般社団法人繊維評価技術協議会認定の抗菌防臭加工評価の結果）を示す図である。
【図１０】本考案の実施の形態２に係る織物の電磁波シールド効果を示す図である。
【考案を実施するための形態】
【００１５】
実施の形態１．
図１は、本考案の実施の形態１に係る織物を示す平面図である。
本実施の形態１に係る織物１０は、複数の経糸１１及び複数の緯糸１２が３０本〜４０本／ｃｍの密度で一本ずつ配置されるように織られたものである。つまり、本実施の形態１に係る織物１０は、経糸１１同士及び緯糸１２同士が互いに重なり合わないように織られている。この図１に示した織物１０は、全ての経糸１１及び緯糸１２に銀糸１が用いられている。銀糸１は、ナイロン等の合成繊維を芯材とし、該芯材の表面を銀でコーティングしたものである。
【００１６】
なお、銀糸１の芯材の材質はナイロンに限定されるものではない。芯材として、例えば、ポリエステル、アクリル、ビニロン、サラン及びポリプロピレン等、種々の合成繊維を用いることができる。また、図１では、平織りの織物１０を示しているが、織物１０の折り方は平織りに限定されるものではない。複数の経糸１１及び緯糸１２が一本ずつ配置されていれば（つまり、経糸１１同士及び緯糸１２同士が互いに重なり合わなければ）、斜文折り及び朱子折り等、種々の折り方を採用することができる。
【００１７】
この織物１０は、例えば、まな板、洗浄用スポンジ及び石鹸等の被対象物（殺菌が行われる物品）の殺菌に用いられる。具体的には、被対象物と織物１０との間に水を介在させるように、織物１０で被対象物の表面（殺菌箇所）を覆う。これにより、織物１０の銀糸１から水中に溶け出した銀イオンが、被対象物の表面に付着した菌を死滅させる（殺菌する）。
【００１８】
なお、被対象物と織物１０との間への水の介在方法、及び、織物１０による被対象物の覆い方は、特に限定されるものではない。例えば、使い終わった被対象物に水をかけ、あるいは、使い終わった被対象物の洗浄後に水を拭き取らずに残し、被対象物の表面に布状の織物１０を掛けてもよい。また例えば、被対象物の形状に対応した袋状に織物１０を形成し、被対象物を覆ってもよい。石鹸を覆う袋状カバーを織物１０で形成した場合、使い終わった後に石鹸の表面に残った水が、被対象物と織物１０との間に介在することとなる。
【００１９】
このように織物１０を構成することにより、以下のような効果を得ることができる。
【００２０】
（１）本実施の形態１に係る織物１０においては、経糸１１を構成する銀糸１同士及び緯糸１２を構成する銀糸１同士が、互いに重なり合わないように配置されている。つまり、織物１０は、経糸１１の銀糸１と緯糸１２の銀糸１とが交わる僅かな部分を除いて、銀糸１の大部分の表面が露出している。このため、本実施の形態１に係る織物１０は、水と接する銀糸１の表面積を従来よりも多くできる。
【００２１】
（２）本実施の形態１に係る織物１０においては、経糸１１を構成する複数の銀糸１が、３０本〜４０本／ｃｍの密度で一本ずつ配置されている。また、緯糸１２を構成する複数の銀糸１も、３０本〜４０本／ｃｍの密度で一本ずつ配置されている。このため、本考案に係る織物は、経糸１１及び緯糸１２の間に形成される空間が小さいものとなる。したがって、本実施の形態１に係る織物１０は、表面張力によって経糸１１及び緯糸１２の間に水を保持でき、被対象物の表面において、銀イオンを含有する水の接触しない箇所が発生することを防止できる。
【００２２】
（３）本実施の形態１に係る織物１０においては、経糸１１を構成する銀糸１同士及び緯糸１２を構成する銀糸１が、一本ずつ配置されるように織られている。つまり、織物１０は、あたかも銀の薄膜のようなものとなっている。このため、本実施の形態１に係る織物１０は、被対象物の表面を覆って殺菌しようとした場合、被対象物の表面に沿うように、該被対象物の表面を覆うことができる。
【００２３】
したがって、上記（１）〜（３）よりわかるように、本実施の形態１に係る織物１０は、銀の保有量に対する殺菌効率を従来よりも向上させることができる。
【００２４】
ここで、銀糸１は、その芯材の太さが２０ｄ〜４０ｄの合成繊維であることが好ましい。
銀糸１の太さ（換言すると芯材の太さ）が太すぎると、織物１０の柔軟性が低下してしまうからである。そして、その結果、織物１０で被対象物の表面を覆った際、両者の間に隙間ができてしまい、当該箇所の銀糸１が水と接触できず、殺菌効果が減少してしまうからである。また、銀糸１の太さ（換言すると芯材の太さ）が太すぎると、水に浸らない銀糸１の表面が増加するため、つまり、水と接触しない銀部分が多くなるため、殺菌効果が減少してしまうからである。
一方で、太さが２０ｄ〜４０ｄの合成繊維を一本ずつ間隔を空けて織ることは、当該合成繊維の強度が低いため、非常に難しい。このため、通常、２０ｄ〜４０ｄの合成繊維を織る際、経糸となる合成繊維を複数本まとめて筬（おさ）に通している。しかしながら、このような折り方では、経糸同士が重なり合ってしまうため、本実施の形態１に係る織物１０は、経糸１１を構成する銀糸１同士が互いに重なり合わないようにしている。このため、銀糸１の太さ（換言すると芯材の太さ）は、これ以上細すぎないことが好ましい。
【００２５】
なお、以上の説明では、全ての経糸１１及び緯糸１２に銀糸１を用いたが、本実施の形態１に係る織物１０は、この構成に限定されるものではない。本実施の形態１に係る織物１０は、上述のように、銀の保有量に対する殺菌効率を従来よりも向上させることができる。このため、経糸１１及び緯糸１２の一部を銀糸１で構成し、残りの一部を合成繊維（表面が銀でコーティングされていないもの）で構成してもよい。
【００２６】
図２〜図４は、本考案の実施の形態１に係る織物の別の一例を示す平面図である。
これら図２〜図４に示す織物１０は、経糸１１及び緯糸１２の一部を銀糸１で構成し、残りの一部を合成繊維２（表面が銀でコーティングされていないもの）で構成している。
より詳しくは、図２に示す織物１０は、経糸１１及び緯糸１２の双方において、銀糸１と合成繊維２との本数の割合が１：１になっている。さらに、経糸１１及び緯糸１２の双方において、銀糸１は等ピッチ（１本おき）に配置されている。
また、図３に示す織物１０は、経糸１１及び緯糸１２の双方において、銀糸１と合成繊維２の本数の割合が１：２になっている。さらに、経糸１１及び緯糸１２の双方において、銀糸１は等ピッチ（２本おき）に配置されている。
また、図４に示す織物１０は、経糸１１及び緯糸１２の双方において、銀糸１と合成繊維２の本数の割合が１：４になっている。さらに、経糸１１及び緯糸１２の双方において、銀糸１は等ピッチ（４本おき）に配置されている。
【００２７】
このように、織物１０の一部を合成繊維２で構成することにより、殺菌効果を備えつつ、銀糸１の使用量を削減できるので織物１０を安価に生産することができる。
【００２８】
ここで、合成繊維２の材質は、特に限定されるものではない。例えば、ポリエステル、アクリル、ビニロン、サラン及びポリプロピレン等、種々の材質の合成繊維２を用いることができる。このとき、吸水性の高い合成繊維２を用いることにより、銀糸１の周囲に長期間水を存在させることができ、殺菌効果を向上させることができる。また、合成繊維２の太さは、銀糸１の芯材の太さと同様の理由より、２０ｄ〜４０ｄであることが好ましい。
【００２９】
なお、図２〜図４では、経糸１１における銀糸１と合成繊維２の本数の割合と、緯糸１２における銀糸１と合成繊維２の本数の割合とが同じになっていた。これに限らず、経糸１１における銀糸１と合成繊維２の本数の割合と、緯糸１２における銀糸１と合成繊維２の本数の割合とを異ならせてもよい。また、図２〜図４では、銀糸１を等ピッチで配置したが、銀糸１を等ピッチで配置する必要は必ずしもない。また、図１〜図４では、経糸１１及び緯糸１２の双方に銀糸１を用いたが、少なくとも経糸１１及び緯糸１２の一方に銀糸１が用いられていればよい。
【００３０】
最後に、本実施の形態１に係る織物１０の殺菌効果を検証した実験結果を以下に示す。
【００３１】
図５〜図９は、本考案の実施の形態１に係る織物の殺菌効果を検証した実験結果を示す図である。
詳しくは、図５は、図２に示した織物１０（銀糸１と合成繊維２の本数の割合が１：１）に対して、一般社団法人繊維評価技術協議会が認定する制菌加工評価を行った際の実験結果である。図６は、図２に示した織物１０に対して、一般社団法人繊維評価技術協議会が認定する抗菌防臭加工評価を行った際の実験結果である。図７は、図３に示した織物１０（銀糸１と合成繊維２の本数の割合が１：２）に対して、一般社団法人繊維評価技術協議会が認定する制菌加工評価を行った際の実験結果である。図８は、図３に示した織物１０に対して、一般社団法人繊維評価技術協議会が認定する抗菌防臭加工評価を行った際の実験結果である。また、図９は、図４に示した織物１０に対して、一般社団法人繊維評価技術協議会が認定する抗菌防臭加工評価を行った際の実験結果である。
【００３２】
なお、実験に用いられた織物１０の銀糸１はいずれも、ナイロン製の合成繊維芯材とし、該芯材の太さが３０ｄのものを使用している。また、実験に用いられた織物１０の合成繊維２はいずれも、ポリエステル製でその太さが２０ｄのものを使用している。
また、図５〜図９に示した菌数の測定は、「ＪＩＳＬ１９０２：２００８  ８．２２」の混釈平板培養法によって行われている。そして、図５〜図９に示した殺菌効果の評価は、「ＪＩＳＬ１９０２：２００８  １０．１」の菌液吸収法（環境条件：温度２３℃、湿度４５％）によって行われている。ここで、図５及び図７に示す殺菌活性値とは、「標準布（一般社団法人繊維評価技術協議会指定の綿標準布）の接種直後に回収した生菌数の対数値」と「織物１０の１８時間培養後に回収した生菌数の対数値」との差を表したものである。また、図６、図８及び図９に示す静菌活性値とは、標準布及び織物１０に試験菌液を接種し、１８時間培養後の生菌数の対数値により求めた細菌の増殖値の差を表している。また、図６〜図８では５０回洗濯した後の織物１０に対しても殺菌効果を評価しているが、その洗濯方法は、一般社団法人繊維評価技術協議会ＳＥＫマーク繊維製品の洗濯マニュアル（高温加速洗濯法、ＪＡＦＥＴ標準配合洗剤使用）に基づいて行われている。
【００３３】
図６からわかるように、図２に示した織物１０（銀糸１と合成繊維２の本数の割合が１：１）は、洗濯前のもの及び５０回洗濯後のものの双方において、抗菌防臭効果が得られる値として一般社団法人繊維評価技術協議会が規定した静菌活性値の基準値（≧２．２）を大きく上回っている。これより、図２に示した織物１０（銀糸１と合成繊維２の本数の割合が１：１）は、細菌（主に黄色ブドウ球菌）が増殖して臭いが発生することを抑制するのに十分な殺菌効果を発揮していることがわかる。
さらに、図５からわかるように、図２に示した織物１０（銀糸１と合成繊維２の本数の割合が１：１）は、洗濯前のもの及び５０回洗濯後のものの双方において、医療機関や介護施設等での使用が認められるだけの殺菌効果が得られる値として、一般社団法人繊維評価技術協議会が規定した殺菌活性値の基準値（＞０）を大きく上回っている。これより、図２に示した織物１０（銀糸１と合成繊維２の本数の割合が１：１）は、医療機関や介護施設等での使用に耐えうるだけの殺菌効果を有していることがわかる。
【００３４】
また、図７及び図８からわかるように、図３に示した織物１０（銀糸１と合成繊維２の本数の割合が１：２）もまた、洗濯前のもの及び５０回洗濯後のものの双方において、一般社団法人繊維評価技術協議会が規定した殺菌活性値及び静菌活性値の基準値を大きく上回っている。これより、図３に示した織物１０（銀糸１と合成繊維２の本数の割合が１：２）もまた、図２で示した織物１０と同様に、十分な殺菌効果を有していることがわかる。
【００３５】
また、図４に示した織物１０（銀糸１と合成繊維２の本数の割合が１：４）に関しては５０回洗濯後の殺菌効果を評価していないが、図９に示すように、図４に示した織物１０（銀糸１と合成繊維２の本数の割合が１：４）もまた、洗濯前のものにおいては一般社団法人繊維評価技術協議会が規定した静菌活性値の基準値を大きく上回っており、細菌（主に黄色ブドウ球菌）が増殖して臭いが発生することを抑制するのに十分な殺菌効果を発揮していることがわかる。
【００３６】
なお、図２に示した織物１０（銀糸１と合成繊維２の本数の割合が１：１）に関しては、一般社団法人繊維評価技術協議会が認定する方法以外でも、殺菌効果の評価を行っている。具体的には、まず、考案者宅で使用しているまな板の表面に付着している細菌の数を測定した。その後、当該まな板を水で濡らして、当該まな板の表面に織物１０をくっつけて（覆って）殺菌し、３時間経過後にまな板表面に残存している細菌の数を測定した。織物１０による殺菌前においては、まな板表面の殺菌数が６８０００［ｃｆｕ／ｃｍ２］であった。これに対して、織物１０で３時間殺菌した後には、まな板表面の殺菌数が４２０［ｃｆｕ／ｃｍ２］にまで減少していた。つまり、図２で示した織物１０は、３時間の殺菌により、９９．４％もの細菌を死滅させることができた。
【００３７】
実施の形態２．
本考案に係る織物は、殺菌のためのみに用いられるものではなく、電磁波シールド材として使用することもできる。なお、本実施の形態２で記載されていない構成は実施の形態１と同様とする。
【００３８】
図１０は、本実施の形態２に係る織物の電磁波シールド効果（電界シールド効果）を示す図である。
この図１０は、図２に示した織物１０（銀糸１と合成繊維２の本数の割合が１：１）の電磁シールド効果を示したものである。なお、銀糸１はいずれも、ナイロン製の合成繊維芯材とし、該芯材の太さが３０ｄのものを使用している。また、合成繊維２はいずれも、ポリエステル製でその太さが２０ｄのものを使用している。
【００３９】
また、図１０の試験条件は、以下の条件である。
試験方法：
・ＫＥＣ法、
試験機器：
・電磁波シールド効果評価器（株式会社テクノサイエンスジャパン製、ＴＳＥＳ−ＫＥＣ）、
・スペクトラムアナライザ（株式会社アドバンテスト製、Ｒ３３６１Ｃ）、
・プリアンプ（株式会社アドバンテスト製、Ｒ１４６０１）
・アッテネータ（ＪＦＷ  ｉｎｄｕｓｔｉｅｓ  Ｉｎｃ．製、５０ＦＰＲ−００３Ｎ）
測定条件：
・電界（１０ＭＨｚ〜１０００ＭＨｚ）。
【００４０】
上述のように、本実施の形態２に係る織物１０は、経糸１１を構成する銀糸１同士及び緯糸１２を構成する銀糸１が、一本ずつ配置されるように織られている。つまり、織物１０は、あたかも銀の薄膜のようなものとなっている。このため、図１０に示すように、本実施の形態２に係る織物１０は、１０ＭＨｚ〜１０００ＭＨｚの範囲において、４４ｄＢ以上という高いシールド効果を発揮している。
【００４１】
ここで、本実施の形態２に係る織物１０は、図１〜図４で示したように、メッシュ構造となっている。このため、本実施の形態２に係る織物１０は、電磁シールド効果を維持しつつ、軽くて通気性のよいものにすることができる。したがって、例えば、赤ちゃん等の周囲を覆う蚊帳等の材料として好適である。また、電磁波発生品（例えば携帯電話等）を織物１０で覆うシールド材料としても好適である。電磁波発生品が重くならないため、電磁波発生品の持ち運びが容易である。
【符号の説明】
【００４２】
１  銀糸、２  合成繊維、１０  織物、１１  経糸、１２  緯糸。
【図１】
0003193593.tif 000003
【図２】
0003193593.tif 000004
【図３】
0003193593.tif 000005
【図４】
0003193593.tif 000006
【図５】
0003193593.tif 000007
【図６】
0003193593.tif 000008
【図７】
0003193593.tif 000009
【図８】
0003193593.tif 000010
【図９】
0003193593.tif 000011
【図１０】
0003193593.tif 000012